【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
（ａ）溶融ポリ（トリメチレンテレフタレート）を固体フィラメントへと連続紡糸する工程と、
（ｂ）前記固体フィラメントを第１のゴデットに巻き付ける工程と、
（ｃ）前記フィラメントを第２のゴデットに巻き付ける工程と、
（ｄ）前記フィラメントを第３のゴデットに巻き付ける工程と、
（ｅ）前記フィラメントをワインダのスピンドルに巻き付けてパッケージを形成する工程と
を含み、前記フィラメントが、前記第３のゴデットにオーバーフィードされ、前記第３のゴデットと前記スピンドルとの間の巻き付け張力が１デニール当たり０．０４〜０．１２グラムである、方法。
【請求項２】
（ａ）１グラム当たり０．７デシリットル以上のＩＶを有するポリ（トリメチレンテレフタレート）ポリマーを提供する工程と、
（ｂ）約２４５℃〜約２８５℃の温度で紡糸口金から前記ポリ（トリメチレンテレフタレート）ポリマーを押し出す工程と、
（ｃ）前記ポリ（トリメチレンテレフタレート）を冷却ゾーンにおいて固体状態まで冷却してフィラメントを形成する工程と、
（ｄ）約２６００〜約４０００ｍ／分の周速で、約８５〜約１６０℃の温度を有する第１のゴデットに前記フィラメントを巻き付ける工程と、
（ｅ）前記第１のゴデットより早い周速で、約１２５〜約１９５℃まで加熱した第２のゴデットに前記フィラメントを巻き付けて、延伸比約１．１〜約２．０で前記フィラメントを前記第１と第２のゴデットとの間で、延伸する工程と、
（ｆ）前記フィラメントを交錯する工程と、
（ｇ）前記第２のゴデットより遅い周速で第３のゴデットに前記フィラメントを巻き付けて、前記フィラメントが前記第２のゴデットの速度より約０．８〜約２．０％オーバーフィードされるようにする工程と、
（ｈ）前記第３のゴデットより遅い周速で、ワインダのスピンドルに前記フィラメントを巻き付けて、前記第３のゴデットの速度が前記ワインダの本来のヤーン速度より１．５〜２．５％オーバーフィードするように、前記フィラメントが前記ワインダの前記スピンドルに巻き付いている工程と
を含み、前記第３のゴデットと前記ワインダとの間の巻き付け張力が１デニール当たり約０．０４〜約０．１２グラムの間である、ポリ（トリメチレンテレフタレート）マルチフィラメントヤーンを製造する、方法。
【請求項３】
（ａ）６０℃より高い収縮開始温度、
（ｂ）１．２％より少ない７０℃収縮、
（ｃ）０．２ｇ／ｄより低いピーク熱張力、
（ｄ）５．２０×１０-04［ｇ／（ｄ℃）］より高い１１０℃熱張力傾斜という特性を有するポリ（トリメチレンテレフタレート）マルチフィラメントヤーン。
【請求項４】
請求項３に記載のヤーンを含む布帛。
【請求項５】
請求項３に記載のヤーンを含むカーペット。
【請求項６】
請求項３に記載のヤーンを含む室内装飾材料。
【請求項７】
請求項３に記載のマルチフィラメントヤーンを含有するパッケージ。
【請求項８】
少なくとも６ｋｇのポリ（トリメチレンテレフタレート）マルチフィラメントヤーンを含有し、約１０％未満のバルジ率を有するチーズ形パッケージ。
【手続補正２】
【補正対象書類名】明細書
【補正対象項目名】０１３１
【補正方法】変更
【補正の内容】
【０１３１】
本発明の実施形態の前述の開示内容は、例証および説明のために示されてきた。本発明は、開示された正確な形態で網羅または限定されるものではない。本明細書に記載した実施形態の様々な変化および修正は、開示内容を鑑みれば当業者には明白である。
次に、本発明の好ましい態様を示す。
1.  （ａ）溶融ポリ（トリメチレンテレフタレート）を固体フィラメントへと連続紡糸する工程と、
（ｂ）前記固体フィラメントを第１のゴデットに巻き付ける工程と、
（ｃ）前記フィラメントを第２のゴデットに巻き付ける工程と、
（ｄ）前記フィラメントを第３のゴデットに巻き付ける工程と、
（ｅ）前記フィラメントをワインダのスピンドルに巻き付けてパッケージを形成する工程と
を含み、前記フィラメントが、前記第３のゴデットにオーバーフィードされ、前記第３のゴデットと前記スピンドルとの間の巻き付け張力が１デニール当たり０．０４〜０．１２グラムである、方法。
2.  前記フィラメントが、前記第２のゴデットの速度より０．８〜２．０％オーバーフィードされる上記１に記載の方法。
3.  前記フィラメントが、前記第２のゴデットの速度より１．０〜２．０％オーバーフィードされる上記２に記載の方法。
4.  前記巻き付け張力が１デニール当たり０．０５〜０．１０グラムである上記１または２に記載の方法。
5.  前記巻き付け張力が１デニール当たり０．０６〜０．０９グラムである上記４に記載の方法。
6.  前記第１のゴデットの周速が１分当たり少なくとも２６００メートルである上記１または２に記載の方法。
7.  前記第１のゴデットの周速が１分当たり少なくとも３０００メートルである上記６に記載の方法。
8.  前記第１のゴデットの周速が１分当たり約４０００メートルまでである上記６に記載の方法。
9.  前記第１のゴデットの周速が１分当たり約４７００メートルまでである上記６に記載の方法。
10.  前記第２のゴデットの周速が前記第１のゴデットより早い上記１または６に記載の方法。
11.  前記第２のゴデットの周速が１分当たり４０００メートル以上である上記１０に記載の方法。
12.  前記第２のゴデットの周速が１分当たり５２００メートル以上である上記１０に記載の方法。
13.  前記第１のゴデットと前記第２のゴデットとの間の延伸比が１．２〜２．０である上記１に記載の方法。
14.  前記フィラメントが前記第1のゴデット周囲を４〜６回回転している上記１に記載の方法。
15.  前記第１のゴデットの温度が約８５℃〜約１６０℃である上記1に記載の方法。
16.  前記第２のゴデットの温度が約１２５℃〜約１９５℃である上記1に記載の方法。
17.  前記第２のゴデットの温度が約１４５℃〜約１９５℃である上記１６に記載の方法。
18.  前記第３のゴデットの周速が前記第２のゴデットの前記周速より遅い上記1または１０に記載の方法。
19.  前記フィラメントが前記ワインダの前記スピンドルにオーバーフィードされている上記１に記載の方法。
20.  前記第３のゴデット速度が前記ワインダの本来のヤーン速度より１．５〜２．５％オーバーフィードするように、前記フィラメントが前記ワインダの前記スピンドルに巻き付いている上記１に記載の方法。
21.  （ａ）１グラム当たり０．７デシリットル以上のＩＶを有するポリ（トリメチレンテレフタレート）ポリマーを提供する工程と、
（ｂ）約２４５℃〜約２８５℃の温度で紡糸口金から前記ポリ（トリメチレンテレフタレート）ポリマーを押し出す工程と、
（ｃ）前記ポリ（トリメチレンテレフタレート）を冷却ゾーンにおいて固体状態まで冷却してフィラメントを形成する工程と、
（ｄ）約２６００〜約４０００ｍ／分の周速で、約８５〜約１６０℃の温度を有する第１のゴデットに前記フィラメントを巻き付ける工程と、
（ｅ）前記第１のゴデットより早い周速で、約１２５〜約１９５℃まで加熱した第２のゴデットに前記フィラメントを巻き付けて、延伸比約１．１〜約２．０で前記フィラメントを前記第１と第２のゴデットとの間で、延伸する工程と、
（ｆ）前記フィラメントを交錯する工程と、
（ｇ）前記第２のゴデットより遅い周速で第３のゴデットに前記フィラメントを巻き付けて、前記フィラメントが前記第２のゴデットの速度より約０．８〜約２．０％オーバーフィードされるようにする工程と、
（ｈ）前記第３のゴデットより遅い周速で、ワインダのスピンドルに前記フィラメントを巻き付けて、前記第３のゴデットの速度が前記ワインダの本来のヤーン速度より１．５〜２．５％オーバーフィードするように、前記フィラメントが前記ワインダの前記スピンドルに巻き付いている工程と
を含み、前記第３のゴデットと前記ワインダとの間の巻き付け張力が１デニール当たり約０．０４〜約０．１２グラムの間である、ポリ（トリメチレンテレフタレート）マルチフィラメントヤーンを製造する、方法。
22.  前記第３のゴデットが加熱されていない上記１または２１に記載の方法。
23.  （ａ）６０℃より高い収縮開始温度、
（ｂ）１．２％より少ない７０℃収縮、
（ｃ）０．２ｇ／ｄより低いピーク熱張力、
（ｄ）５．２０×１０-04［ｇ／（ｄ℃）］より高い１１０℃熱張力傾斜という特性を有するポリ（トリメチレンテレフタレート）マルチフィラメントヤーン。
24.  伸びが約３０〜約６０％である上記２３に記載のポリ（トリメチレンテレフタレート）マルチフィラメントヤーン。
25.  靭性が少なくとも約３．０ｇ／ｄである上記２３に記載のポリ（トリメチレンテレフタレート）マルチフィラメントヤーン。
26.  ＢＯＳが６〜１４％の上記２３、２４または２５に記載のヤーン。
27.  ウースターが１．５％以下の上記２３、２４または２５に記載のヤーン。
28.  上記２３に記載のヤーンを含む布帛。
29.  上記２３に記載のヤーンを含むカーペット。
30.  上記２３に記載のヤーンを含む室内装飾材料。
31.  熱張力ピーク温度（Ｔｐ）が約１４０〜約２００℃である上記２３に記載のヤーン。
32.  フィラメントのＩＶが約０．７〜約１．１である上記２３に記載のポリ（トリメチレンテレフタレート）マルチフィラメントヤーン。
33.  上記２３に記載のマルチフィラメントヤーンを含有するパッケージ。
34.  チーズ形であり、ヤーンをパッケージに巻き付けた後９６ｘ時間にわたって自立させた際潰れない上記３７に記載のパッケージ。
35.  少なくとも６ｋｇのポリ（トリメチレンテレフタレート）マルチフィラメントヤーンを含有し、約１０％未満のバルジ率を有するチーズ形パッケージ。
36.  少なくとも７ｋｇのポリ（トリメチレンテレフタレート）マルチフィラメントヤーンを含有し、ヤーン層の厚さが４９ミリメートル超〜約１０７ミリメートルであるときのバルジ率が１０％未満の上記３３、３４または３５に記載のパッケージ。
37.  パッケージの凹み率が２％未満の上記３３に記載のパッケージ。
38.  少なくとも７ｋｇのポリ（トリメチレンテレフタレート）マルチフィラメントヤーンを含有し、ヤーン層の厚さが約２５ミリメートル〜約４９ミリメートルであるときのバルジ率が６％未満の上記３７に記載のパッケージ。
39.  ７〜約２５ｋｇのポリ（トリメチレンテレフタレート）マルチフィラメントヤーンを含有する上記３７に記載のパッケージ。
40.  ７〜約２０ｋｇのポリ（トリメチレンテレフタレート）マルチフィラメントヤーンを含有する上記３７に記載のパッケージ。
41.  バルジ率が約１０％未満の上記３７に記載のパッケージ。
42.  上記１の方法に従って製造した、管破損巻き付けを示さないフィラメントのチーズ形パッケージ。
43.  上記１の方法により製造した上記２７に記載のポリ（トリメチレンテレフタレート）マルチフィラメントヤーン。
44.  ＢＯＳが６〜１４％の上記４３に記載のヤーンであって、
45.  伸びが３０〜６０％の上記４３に記載のヤーン、
46.  靭性が少なくとも３．０ｇ／ｄの上記４３に記載のヤーン、
47.  ウースターが１．５％以下である上記４３に記載のヤーン、
48.  上記４３に記載のヤーンを含む布帛、
49.  上記４３に記載のヤーンを含むカーペット、
50.  上記４３に記載のヤーンを含む室内装飾材料。
51.  約４０〜約３００デニールの上記２３または４３に記載のヤーン。